(57)【要約】      （修正有）【課題】画像表示装置に適用した際の干渉縞の発生を抑制し、かつ表面反射も少なく視認性に優れる画像表示装置を提供しうる光学積層体を提供する。【解決手段】基材１の一方の面に干渉防止層２及び枠印刷層３を順に有し、干渉防止層及び枠印刷層は基材の外周に沿って設けられており、かつ基材の他方の面にハードコート層４を有する光学積層体である。【選択図】図１
2015118280.tif 000002
【特許請求の範囲】
【請求項１】
基材の一方の面に干渉防止層及び枠印刷層を順に有し、該干渉防止層及び該枠印刷層は該基材の外周に沿って設けられており、かつ該基材の他方の面にハードコート層を有する光学積層体。
【請求項２】
前記干渉防止層が硬化性樹脂を含む硬化性樹脂組成物の硬化物である、請求項１に記載の光学積層体。
【請求項３】
前記硬化性樹脂組成物がさらに微粒子を含む、請求項２に記載の光学積層体。
【請求項４】
前記枠印刷層が隠蔽剤及び硬化性樹脂を含む硬化性樹脂組成物の硬化物である、請求項１〜３のいずれかに記載の光学積層体。
【請求項５】
前記隠蔽剤がカーボンブラックを含む、請求項４に記載の光学積層体。
【請求項６】
前記基材を構成する材料がトリアセチルセルロース、アクリル系樹脂、及びポリエチレンテレフタレートから選ばれる、請求項１〜５のいずれかに記載の光学積層体。
【請求項７】
前記ハードコート層が電離放射線硬化性樹脂組成物の硬化物である、請求項１〜６のいずれかに記載の光学積層体。
【請求項８】
前記干渉防止層の厚さが０．０５〜２．５μｍである、請求項１〜７のいずれかに記載の光学積層体。
【請求項９】
前記ハードコート層上にさらに低屈折率層を有する、請求項１〜８のいずれかに記載の光学積層体。
【請求項１０】
請求項１〜９のいずれかに記載の光学積層体を有する前面板。
【請求項１１】
請求項１〜９のいずれかに記載の光学積層体を有する画像表示装置。
【発明の詳細な説明】
【技術分野】
【０００１】
本発明は光学積層体に関する。
【背景技術】
【０００２】
液晶ディスプレイ（ＬＣＤ）、プラズマディスプレイ（ＰＤＰ）、無機及び有機ＥＬ（Ｅｌｅｃｔｒｏ−Ｌｕｍｉｎｅｓｃｅｎｃｅ）ディスプレイ、電子ペーパーなどに用いられるディスプレイやタッチパネルなどには、その外観や性能に大きな影響を与えるため、厚みを薄くすることが求められている。このようなディスプレイなどの薄板化の要望に伴い、ディスプレイなどに設ける偏光板にも薄板化が求められるようになっている。
【０００３】
これらのディスプレイの観察者側に設ける偏光板としては、たとえば液晶ディスプレイ（ＬＣＤ）用の偏光板としては、映像源側保護シートと観察側保護シートの間に偏光子を積層してなるものが、また有機ＥＬディスプレイ用の偏光板としては、映像源側の位相差フィルムと観察者側の保護シートとの間に偏光子を積層したものが用いられている。また、ディスプレイの外周枠付近に設けられるドライバーＩＣや配線を隠蔽したり、ディスプレイの意匠性を向上させる、あるいは画像表示領域外からバックライトなどの光が漏れないことなどを目的として、偏光板を構成するいずれかの層に黒枠印刷部分を設けることが行われている（例えば、特許文献１）。
また特許文献２には、透明樹脂フィルムの一方の面にハードコート層を有し、他方の面に、黒枠等の印刷層が形成されてなるハードコートフィルムが開示されている。
【先行技術文献】
【特許文献】
【０００４】
【特許文献１】特開２０１１−２２１３７１号公報
【特許文献２】特開２０１２−２３２４５９号公報
【発明の開示】
【発明が解決しようとする課題】
【０００５】
特許文献２に開示されたような構成のハードコートフィルムは、画像表示装置において、該フィルムのハードコート層側の面が観察者側になるように設けられる。すなわち、該ハードコートフィルムの裏面側に黒枠印刷層が設けられた構成となる。しかしながら本発明者らは、上記構成を有するハードコートフィルムを画像表示装置に適用すると干渉縞様の模様（以下、単に干渉縞ともいう）が生じる場合があることを確認した。また当該干渉縞の発生は、透明樹脂フィルムと黒枠印刷層とが異なる屈折率を有するために、透明樹脂フィルムと黒枠印刷層との界面で生じる界面反射が主な原因であることを見出した。
上述のような干渉縞の発生は、ディスプレイの画質を低下させる原因となる。また、透明樹脂フィルムと黒枠印刷層との界面で反射が起こると、当該ハードコートフィルムのハードコート層側（画像表示装置の観察者側）で観測される表面反射率も高くなり、外光の写り込み等の原因となる。
【０００６】
透明樹脂フィルムとの界面を不明瞭にすることで、該界面で生じる界面反射に由来する干渉縞を低減することができる。例えば透明樹脂フィルムと、硬化性樹脂組成物の硬化物からなるハードコート層との界面を不明瞭にする場合には、透明樹脂フィルムに硬化性樹脂組成物を塗布し、該硬化性樹脂組成物中の低分子量樹脂成分等を浸透させた後に硬化させると、透明樹脂フィルムとハードコート層との界面付近に浸透層が形成され、界面が不明瞭になる。
通常のハードコート層の形成においては、レベリング時間を長くして表面平滑性を得るため、基材とハードコート層用の硬化性樹脂組成物との接触時間が比較的長く、かつ硬化性樹脂組成物の塗布量も多いため浸透層が形成されやすい。しかしながら黒枠印刷層のようにパターン印刷により形成される層においては、パターン崩れを防ぐため、基材と、印刷用の硬化性樹脂組成物との接触時間は短く、かつ塗布量も少なくする必要がある。そのため、上記のハードコート層に比べて浸透層を形成しにくく、界面を不明瞭にするのがより困難である。
【０００７】
本発明は、基材の一方の面に枠印刷層を有し、かつ該基材の他方の面にハードコート層を有する光学積層体において、該枠印刷層の形成面での界面反射及びこれに由来する干渉縞の発生を抑制し、かつ表面反射も少なく視認性に優れる画像表示装置を提供しうる光学積層体を提供することを課題とする。
【課題を解決するための手段】
【０００８】
本発明者らは、前記課題を解決するために鋭意研究を重ねた結果、下記の構成を有する光学積層体が上記の課題を解決し得ることを見出した。本発明の要旨は以下のとおりである。
【０００９】
１．基材の一方の面に干渉防止層及び枠印刷層を順に有し、該干渉防止層及び該枠印刷層は該基材の外周に沿って設けられており、かつ該基材の他方の面にハードコート層を有する光学積層体。
２．上記１に記載の光学積層体を有する前面板。
３．上記１に記載の光学積層体を有する画像表示装置。
【発明の効果】
【００１０】
本発明の光学積層体を画像表示装置に適用すると、該光学積層体を構成する枠印刷層の形成面での界面反射及びこれに由来する干渉縞の発生を抑制し、かつ該光学積層体表面での反射も低減できるので、視認性に優れる画像表示装置を提供できる。また本発明の光学積層体は枠印刷層を有することから、画像表示装置の観察者側に設けることで、ディスプレイの外周枠付近に設けられるドライバーＩＣや配線を隠蔽し、ディスプレイの意匠性を向上させ、あるいは画像表示領域外からのバックライト等の光漏れを防止することができる。
【図面の簡単な説明】
【００１１】
【図１】本発明の光学積層体の一形態の断面を示す模式図である。
【図２】本発明の光学積層体の一形態の上面からみた模式図である。
【図３】本発明の前面板の一形態の断面を示す模式図である。
【図４】本発明の前面板の一形態の断面を示す模式図である。
【発明を実施するための形態】
【００１２】
［光学積層体］
本発明の光学積層体は、基材の一方の面に干渉防止層及び枠印刷層を順に有し、該干渉防止層及び該枠印刷層は該基材の外周に沿って設けられており、かつ該基材の他方の面にハードコート層を有するものである。
図１は、本発明の光学積層体の好ましい一形態の断面を示す模式図であり、図２は、本発明の光学積層体の好ましい一形態の上面からみた模式図である。図３及び図４は、本発明の光学積層体を有する前面板の好ましい一形態の断面を示す模式図である。以下、図面を用いて、本発明の光学積層体の構成について詳細に説明する。
【００１３】
図１に示す本発明の光学積層体１００は、基材１の一方の面に干渉防止層２及び枠印刷層３を順に有し、基材１の他方の面にハードコート層４を有する態様を示している。干渉防止層２及び枠印刷層３は、図２に示すように基材１の外周に沿って設けられている。
枠印刷層３は、ディスプレイの有効画面の外側の外周枠付近に設けられるドライバーＩＣや配線を隠蔽するために設けられる。また干渉防止層２は、枠印刷層３の形成面での界面反射及び干渉縞を抑制する目的で、基材１と枠印刷層３との間に設けられる。
ここで、本発明における「外周に沿って設けられる」とは、干渉防止層２及び枠印刷層３の上記設置目的を鑑みれば、外周枠付近に設けられ、かつディスプレイの表示画像の視認性を阻害しないように設けられることを示す概念である。すなわち、厳密に外周に沿わなければならないというものではなく、外周近傍であり、かつディスプレイの表示画像の視認性を阻害しない範囲であれば、必ずしも外周に沿わなくてもよく、また全外周に設けず、その一部が欠けるような態様をも含む概念である。図２において、干渉防止層２及び枠印刷層３は外周に沿って全外周に設けられているが、これは本発明における態様の一例を示すものである。
【００１４】
本発明の光学積層体は、反射防止性能を付与する観点から、ハードコート層４上に低屈折率層５を有する態様でもよい。低屈折率層５は、光学積層体の最表面に設けられることが好ましい。また本発明の光学積層体は、基材１、干渉防止層２及び枠印刷層３を覆うように基材の全面に設けられる被覆層６を有する態様でもよい（図１）。
【００１５】
次に、本発明の光学積層体を構成する材料及び各層について説明する。
（基材）
本発明に用いられる基材は、光透過性の高い基材であることが好ましく、従来公知の光学フィルムに用いられている樹脂基材等を適宜選択して用いることができる。
樹脂基材を構成する材料としては、例えば、トリアセチルセルロース等のアセチルセルロース系樹脂、アクリル系樹脂、ポリエチレンテレフタレート、ポリエチレンナフタレート等のポリエステル系樹脂、ポリエチレンやポリメチルペンテン等のオレフィン系樹脂、ポリウレタン系樹脂、ポリエーテルサルホンやポリカーボネート、ポリスルホン、ポリエーテル、ポリエーテルケトン、アクリロニトリル、メタクリロニトリル、シクロオレフィンポリマー、シクロオレフィンコポリマー等の樹脂を主体とするものが挙げられる。中でも、アセチルセルロース系樹脂、アクリル系樹脂、及びポリエステル系樹脂から選ばれる材料を用いることが好ましく、トリアセチルセルロース（ＴＡＣ）、アクリル系樹脂及びポリエチレンテレフタレートから選ばれる材料を用いることがより好ましく、光透過性に優れ、屈折率異方性が小さい点から、トリアセチルセルロース（ＴＡＣ）又はアクリル系樹脂を用いることがさらに好ましく、トリアセチルセルロースを用いることがさらに好ましい。ポリエチレンテレフタレート基材としては、超延伸ポリエチレンテレフタレート基材も含まれる。
なお、「主体とする」とは、基材を構成する成分の中で最も含有割合が高いことを示す。また、主体とする成分の含有割合は、通常９０質量％以上であり、本発明の効果が損なわれない限り、添加物等が含まれていてもよいことを意味する。また、「アクリル系樹脂」とは、アクリル系のもの及び／又はメタクリル系のものを意味し、以下に記載するアクリル系樹脂を用いることがより好ましい。
【００１６】
〔アクリル系樹脂〕
アクリル系樹脂基材が含有するアクリル系樹脂としては特に限定されないが、例えば、１種又は２種以上の（メタ）アクリル酸アルキルエステルを重合してなるものが好ましく、より具体的には、（メタ）アクリル酸メチルを用いて得られるものが好ましい。また、ラクトン環構造を有するアクリル系樹脂、イミド環構造を有するアクリル系樹脂等の環構造を有するものを用いてもよい。
上記ラクトン環構造を有するアクリル系樹脂の具体例としては、例えば、特開２０００−２３００１６号公報、特開２００１−１５１８１４号公報、特開２００２−１２０３２６号公報、特開２００２−２５４５４４号公報、特開２００５−１４６０８４号公報等に記載のものが挙げられる。
【００１７】
上記ラクトン環構造を有するアクリル系樹脂としては、下記一般式（１）で表されるラクトン環構造を有するものが好ましい。
【００１８】
【化１】
2015118280.tif 000003
【００１９】
一般式（１）中、Ｒ1、Ｒ2及びＲ3は、それぞれ独立に、水素原子又は炭素数１〜２０の有機基を表す。なお、上記有機基は、酸素原子を含んでいてもよい。
【００２０】
上記ラクトン環構造を有するアクリル系樹脂の構造中の、一般式（１）で表されるラクトン環構造の含有率は、５〜９０質量％であることが好ましく、１０〜７０質量％であることがより好ましく、１０〜６０質量％であることがさらに好ましく、１０〜５０質量％であることが特に好ましい。上記一般式（１）で表されるラクトン環構造の含有率が５質量％以上であると、耐熱性、耐溶剤性、表面硬度が改善し、９０質量％以下であると、成形加工性が改善する。
【００２１】
上記と同様の観点から、上記ラクトン環構造を有するアクリル系樹脂は、重量平均分子量が１０００〜２００万であることが好ましく、５０００〜１００万であることがより好ましく、１万〜５０万であることがさらに好ましく、５万〜５０万であることが特に好ましい。
【００２２】
また、上記イミド環構造を有するアクリル系樹脂としては、例えば、グルタルイミド構造又はＮ−置換マレイミド構造を有するアクリル樹脂等が挙げられる。
上記グルタルイミド構造を有するアクリル系樹脂としては、下記一般式（２）で表されるグルタルイミド構造を有することが好ましい。
【００２３】
【化２】
2015118280.tif 000004
【００２４】
上記一般式（２）中、Ｒ4及びＲ5は、それぞれ独立に、水素原子又はメチル基を表し、Ｒ6は、水素原子、炭素数１〜６の直鎖アルキル基、シクロペンチル基、シクロヘキシル基又はフェニル基を表す。
なお、このようなグルタルイミド構造は、例えば、（メタ）アクリル酸エステル重合体をメチルアミン等のイミド化剤によりイミド化して形成できる。ここで、「（メタ）アクリル」とは、「アクリル」及び「メタクリル」を意味する。
【００２５】
上記Ｎ−置換マレイミド構造を有するアクリル系樹脂としては、下記一般式（３）で表されるＮ−置換マレイミド構造を有することが好ましい。
【００２６】
【化３】
2015118280.tif 000005
【００２７】
上記一般式（３）中、Ｒ7及びＲ8は、それぞれ独立に、水素原子又はメチル基を表し、Ｒ9は、水素原子、炭素数１〜６の直鎖アルキル基、シクロペンチル基、シクロヘキシル基又はフェニル基を表す。
なお、このようなＮ−置換マレイミド構造を主鎖に有するアクリル系樹脂は、例えば、Ｎ−置換マレイミドと（メタ）アクリル酸エステルとを共重合することにより製造できる。
【００２８】
また、上記アクリル系樹脂は、ガラス転移点（Ｔｇ）が１００〜１４０℃であることが好ましく、１０５〜１３５℃であることがより好ましく、１１０〜１３０℃であることがさらに好ましい。アクリル系樹脂のガラス転移点（Ｔｇ）が１１０℃以上であると、アクリル系樹脂基材上に各層を形成する際に、各層形成用の樹脂組成物に含まれる溶剤によりダメージを受けにくく、一方、１４０℃以下であると、各層との界面に凹凸を形成しやすいため、該界面に由来する界面反射や干渉縞の発生を抑制することができる。
アクリル系樹脂基材は、アクリル樹脂以外の樹脂を含んでいてもよいが、アクリル基材のうちアクリル系樹脂の割合が８０質量％以上であることが好ましく、９０質量％以上であることがより好ましい。
【００２９】
上記アクリル系樹脂基材は、延伸基材であることが好ましい。延伸基材とすることにより、基材の強度や寸法安定性を良好にすることができる。
【００３０】
上記アクリル系樹脂基材は、例えば、調湿をしたアクリル系樹脂からなるペレット（チップ）を、一般的な溶融押し出し後、冷却しながら、縦方向に延伸し、その後、横方向に延伸することで製造することができる。
上記溶融押し出し工程では、１軸、２軸、又は２軸以上のスクリューを使用することができ、スクリューの回転方向、回転数、溶融温度は任意に設定できる。
上記延伸は、延伸後に所望の厚みになるように行うことが好ましい。また、延伸倍率は限定されないが、１．２倍以上、４．５倍以下が好ましい。延伸時の温度、湿度は任意に決められる。延伸方法は、一般的な方法でよい。
上記アクリル系樹脂基材は、アクリルゴム粒子、酸化防止剤、紫外線吸収剤、可塑剤などを含んでもよい。
【００３１】
〔浸透性基材〕
トリアセチルセルロース等のアセチルセルロース系樹脂基材は、溶剤や低分子量樹脂成分等の低分子量成分の浸透性を有する点からも好ましい。以下、浸透性を有する基材を「浸透性基材」ともいう。
ここで、浸透性基材を用いることの効果について説明する。本発明の光学積層体において互いに隣接する層、例えば基材１とハードコート層４との屈折率が異なる場合には、基材とハードコート層との界面に由来する界面反射が発生し、該光学積層体を画像表示装置に適用した場合に干渉縞が発生するなどして画像の視認性を低下させる場合がある。しかしながら浸透性基材を用いると、該基材上にハードコート層形成用の硬化性樹脂組成物からなる樹脂層を形成した際、該樹脂層中の溶剤により基材が膨潤して硬化性の低分子量樹脂成分が基材に含浸するので、溶剤除去後に該組成物を硬化させると、基材中で硬化性低分子量樹脂成分が硬化し、基材とハードコート層との界面付近に浸透層が形成されて界面が不明瞭になる。その結果、基材と屈折率が異なる材料を用いた場合でも、界面反射や干渉縞を低減させることができるものである。
【００３２】
本発明に用いられる基材の全光線透過率は７０％以上であることが好ましく、８５％以上であることがより好ましい。基材の透過率は、ＪＩＳ  Ｋ７３６１−１（プラスチック−透明材料の全光線透過率の試験方法）により測定することができる。
また、本発明に用いられる基材の厚みは特に制限されず、適宜選択して用いることができる。通常、基材の厚みは、１０〜３００μｍであり、取り扱い性、強度及び光学積層体の薄型化の点から、１５〜２００μｍとすることが好ましい。
【００３３】
上記基材には表面処理（例えば、ケン化処理、グロー放電処理、コロナ放電処理、紫外線（ＵＶ）処理、火炎処理）を施してもよく、プライマー層（接着剤層）を形成してもよい。本発明における基材とは、これらの表面処理及びプライマー層も含めたものをいう。
【００３４】
（干渉防止層）
干渉防止層２は、基材の外周に沿って設けられる層であり、基材１と枠印刷層３との間に位置する。干渉防止層２は実質的に隠蔽性を有さない層であればよく、当該隠蔽性は後述する枠印刷層の隠蔽性よりも低いことが要求される。より具体的には、例えば、干渉防止層の透過濃度が枠印刷層の透過濃度より低くければよく、より好ましくは、干渉防止層の透過濃度が２未満であることである。
図１の層構成を有する光学積層体において、後述する枠印刷層３を基材１上に直接設けた場合、基材１と枠印刷層３を構成する硬化性樹脂等のバインダー成分の硬化物とが異なる屈折率を有すると、枠印刷層３の形成面において、基材１と枠印刷層３との界面に由来する界面反射が生じ、画像表示装置に適用した際に干渉縞が生じる原因となる。さらに、当該光学積層体のハードコート層側（画像表示装置の観察者側）の面で観測される表面反射率も高くなり、外光の写り込み等の原因となる。本発明においてはこのような現象を防止するため、基材と枠印刷層との間に、上記干渉縞の発生を抑制するための干渉防止層を設けるものである。
【００３５】
干渉縞の発生を抑制するための干渉防止層の好ましい態様としては、下記（１）〜（５）が挙げられる。
（１）干渉防止層（又は該干渉防止層を構成する硬化性樹脂等のバインダー成分の硬化物）の屈折率ｎcの値が、基材の屈折率ｎaと、枠印刷層を構成する硬化性樹脂等のバインダー成分の硬化物の屈折率ｎbとの間の値（ｎa≦ｎc≦ｎb又はｎb≦ｎc≦ｎa）である。
（２）干渉防止層が内部拡散性を有する。
（３）干渉防止層の界面が、光学距離がλ／４（λ：波長）以上異なりかつピッチが肉眼の解像度以下の凹凸を有する。
（４）基材と干渉防止層、及び干渉防止層と枠印刷層との関係において、下記（ａ）と（ｂ）との組み合わせ（（ａ１）又は（ａ２）と、(ｂ１）又は（ｂ２）との組み合わせ）を満たす。
（ａ１）基材の屈折率ｎaと干渉防止層（又は該干渉防止層を構成する硬化性樹脂等のバインダー成分の硬化物）の屈折率ｎcが同程度（好ましくは屈折率差が０．１０以下、より好ましくは０．０５以下）である。
（ａ２）基材が浸透性基材であり、かつ干渉防止層形成用の樹脂組成物が基材への浸透性を有する。
（ｂ１）干渉防止層（又は該干渉防止層を構成する硬化性樹脂等のバインダー成分の硬化物）の屈折率ｎcと、枠印刷層を構成する硬化性樹脂等のバインダー成分の硬化物の屈折率ｎbが同程度（好ましくは屈折率差が０．１０以下、より好ましくは０．０５以下）である。
（ｂ２）枠印刷層形成用の樹脂組成物が干渉防止層への浸透性を有する。
（５）干渉防止層（又は該干渉防止層を構成する硬化性樹脂等のバインダー成分の硬化物）の屈折率ｎcが（ｎa×ｎb）1/2で表され、かつ、干渉防止層の厚みがλ／４を満たす（λ：波長）。
干渉防止層は上記（１）〜（５）から選ばれる要件を複数満たしていてもよい。また上記態様のうち、干渉縞の発生を抑制する観点からは（１）且つ（２）の態様が好ましい。
【００３６】
上記（１）及び（４）の態様の干渉防止層とする方法としては、基材、干渉防止層、枠印刷層を構成する材料及びその組み合わせの選択などが挙げられる。なお浸透性を有する樹脂組成物とは、具体的には、溶剤や低分子量樹脂成分を含む樹脂組成物を意味する。
上記（２）に関して、内部拡散性とは、干渉防止層の内部で光拡散が生じる性質を有することをいう。具体的には、干渉防止層に後述する微粒子を含有させることなどにより、内部拡散性を付与することができる。
上記（３）の態様の干渉防止層とする方法としては、該干渉防止層の表面に機械的に凹凸を付与する方法、干渉防止層に後述する微粒子を含有させる方法などが挙げられる。また基材と干渉防止層との界面を凹凸にする場合には、基材を部分的に溶解しうる溶剤を含む樹脂組成物を用いて干渉防止層を形成する方法も挙げられる。
また、上記（５）の態様の干渉防止層とする方法としては、基材、干渉防止層、枠印刷層を構成する材料及びその組み合わせを選択し、かつ干渉防止層を所定の厚みに制御する方法などが挙げられる。
【００３７】
干渉防止層を形成する材料は、形成する干渉防止層の態様に応じて適宜選択できる。機械的強度及び耐溶剤性の観点からは、干渉防止層を形成する材料が硬化性樹脂を含む硬化性樹脂組成物であることが好ましい。この場合、形成される干渉防止層は前記硬化性樹脂組成物の硬化物である。
当該硬化性樹脂としては、常温硬化性、熱硬化性、湿気硬化性、電離放射線硬化性を示す樹脂であれば特に制限はないが、機械的強度、製造の容易性や生産性などを考慮すると、熱硬化性樹脂を用いることが好ましい。
硬化性樹脂としては、１液硬化性樹脂、２液硬化性樹脂、エマルジョンタイプなど、様々な態様のものを用いることができ、基材との密着性、耐熱性、取扱いの容易さなどを考慮すると、２液硬化性樹脂が好ましい。また、硬化性樹脂の種類としては、ウレタン樹脂、アクリルポリオール樹脂、エポキシ樹脂、フェノール樹脂、アミノ樹脂、アルキッド樹脂、ニトロセルロース樹脂、不飽和ポリエステル樹脂、酢酸ビニル樹脂、エチレン−酢酸ビニル共重合体、塩化ビニル−酢酸ビニル共重合体などが好ましく挙げられ、基材との密着性や取扱いの容易性を考慮すると、ウレタン樹脂、アクリルポリオール樹脂、ニトロセルロース樹脂、塩化ビニル−酢酸ビニル共重合体が好ましく挙げられる。また、これらの樹脂は、変性されたものであってもよい。
当該硬化性樹脂は、これらのなかから単独で、又は複数種を組み合わせて用いることができ、基材への密着性の向上の観点から、ウレタン樹脂単体、ウレタン樹脂とニトロセルロース樹脂との組み合わせ、アクリルポリオール樹脂と塩化ビニル−酢酸ビニル共重合体との組み合わせ、ウレタン樹脂と塩化ビニル−酢酸ビニル共重合体との組み合わせが好ましい。
【００３８】
上記の硬化性樹脂が２液硬化性樹脂の場合、硬化剤としては上記の樹脂成分の種類によって適宜選択され、例えば、ポリイソシアネート化合物、有機スルホン酸塩、有機アミン、アジリジン環を有するアジリジン化合物、メラミン化合物、カルボジイミド化合物やラジカル開始剤などが好ましく挙げられる。これらのなかでも、ポリイソシアネート化合物が好ましい。
【００３９】
干渉防止層の形成に用いられる硬化性樹脂組成物は、干渉縞の発生を抑制する観点から、さらに微粒子を含むことが好ましい。但し当該微粒子は後述する着色剤を除くものであり、着色性を有さないものが用いられる。
干渉防止層が微粒子を含むことにより上記効果が得られる理由は定かではないが、該微粒子が干渉防止層において光拡散効果（態様（２））、基材と干渉防止層との界面を凹凸にして界面を不明瞭にする効果（態様（３））、又は屈折率調整効果等を発現して、界面反射を低減していると推測される。また干渉防止層に対し、枠印刷層形成用の樹脂組成物の浸透度合いを制御する効果も有していると考えられる（態様（ｂ２））。
当該微粒子は、干渉防止層中に均一に分散させることが可能であり、上記効果を発現しうるものであれば特に制限はなく、有機粒子、無機粒子のいずれも用いることができる。中でも、分散安定性及び耐久性の観点から、無機粒子が好ましく、金属酸化物粒子がより好ましい。上記金属酸化物としては、ＺｒＯ2、ＴｉＯ2、ＺｎＯ、Ａｌ2Ｏ3、ＳｉＯ2、ＣｅＯ2等が挙げられ、ＳｉＯ2（シリカ）がより好ましい。当該シリカとしては特に限定されず、結晶性、ゾル状、ゲル状のいずれの状態でもよく、不定形、球形であってもよい。また、当該微粒子は、硬化性樹脂組成物に対する親和性の観点から、表面処理が施されていてもよい。
上記微粒子は、単独で、又は複数種を組み合わせて用いることができる。
【００４０】
上記微粒子の平均粒径は、上記効果を発現させる観点から、好ましくは０．１〜１０μｍ、より好ましくは０．２〜５μｍ、さらに好ましくは０．３〜３μｍの範囲である。硬化性樹脂組成物の微粒子の平均粒径は、例えばコールターカウンターを用いて測定することができる。また干渉防止層中における微粒子の平均粒径は、例えば透過型電子顕微鏡（ＴＥＭ）等を用いて観察、測定することができる。
【００４１】
硬化性樹脂組成物中の微粒子の含有量は、硬化性樹脂１００質量部に対し、０．０１〜５質量部であることが好ましく、０．１〜３質量部であることがより好ましく、０．５〜２質量部であることがさらに好ましい。０．０１質量部以上であれば干渉縞の抑制効果を得ることができ、５質量部以下であれば基材及び枠印刷層との密着性、並びに機械的強度を維持できる。
【００４２】
硬化性樹脂組成物は、本発明の効果を阻害しない範囲で、さらに着色剤を含むことができる。干渉防止層は、基材上に、該基材の外周に沿って形成され、該干渉防止層の上に、該基材の外周に沿って枠印刷層が形成される。その際、干渉防止層が着色されていれば、枠印刷層を形成する際の位置合わせが容易になるためである。
当該着色剤としては、着色性を有するものであれば特に制限はなく、公知の染料、顔料等を用いることができる。
【００４３】
前述の（ａ２）に関して、干渉防止層２は、基材１と枠印刷層３との間に設けられるため、基材１と干渉防止層２との界面で生じる界面反射を低減することが必要である。この観点からは、干渉防止層の形成に用いられる硬化性樹脂組成物は、浸透性溶剤を含むことが好ましい。本発明の層構成を有する光学積層体において、基材と干渉防止層に含まれる硬化性樹脂等のバインダー成分の硬化物との屈折率が異なると、層間での界面反射により干渉縞が発生する要因となり得る。しかしながら、前記浸透性基材を用い、かつ干渉防止層の形成に用いる硬化性樹脂組成物が浸透性溶剤及び低分子量樹脂成分を含むと、該組成物中の浸透性溶剤により基材が膨潤し、低分子量樹脂成分が該基材に浸透する。これにより基材と干渉防止層との界面付近に浸透層が形成されて界面が不明瞭になるため、界面反射及び干渉縞を低減できる。
ここで、浸透性溶剤とは、基材に対する浸透性、膨潤性、湿潤性、浸透溶解性などの性能を有する溶剤である。
【００４４】
このような浸透性溶剤としては、アセトン、メチルエチルケトン、ジエチルケトン、シクロヘキサノン、シクロヘプタノン、メチルイソブチルケトン、ジアセトアルコールなどのケトン類；蟻酸メチル、酢酸メチル、酢酸エチル、酢酸プロピル、酢酸ブチル、乳酸エチルなどのエステル類；ニトロメタン、アセトニトリル、Ｎ−メチルピロリドン、Ｎ，Ｎ−ジメチルホルムアミドなどの含窒素類；テトラヒドロフラン、１，４−ジオキサン、ジオキソラン、ジイソプロピルエーテルなどのエーテル類；塩化メチレン、クロロホルム、テトラクロルエタンなどのハロゲン化炭化水素類；メチルグリコール、メチルグリコールアセテート、メチルセロソルブ、エチルセロソルブ、ブチルセロソルブ、セロソルブアセテートなどのグリコールエーテル類、などが好ましく挙げられ、これらの中から単独で、又は複数種を組み合わせて用いることができる。
本発明においては、基材に浸透させて上述の作用により干渉縞を低減させる観点から、ケトン類、あるいはエステル類が好ましく、メチルイソブチルケトンがより好ましい。
【００４５】
硬化性樹脂組成物中の溶剤の含有量は、通常２０〜９０質量％であり、好ましくは３０〜８５質量％、より好ましくは５０〜８０質量％である。溶剤の含有量が上記範囲内であると、塗布適性に優れ、樹脂成分の分散安定性や長期保存性に優れるので好ましい。なお、硬化性樹脂組成物に用いられる溶剤は、該組成物を塗布した後になされる乾燥及び硬化処理により蒸発するので、干渉防止層中には存在しない。
【００４６】
干渉防止層の形成方法は特に限定されないが、上述の硬化性樹脂組成物を用いて、印刷法により形成することが好ましい。干渉防止層の形成には公知の印刷方法を用いることができる。例えば、グラビア印刷法の他、オフセット印刷法、フレキソ印刷法、スクリーン印刷法、インクジェット印刷法等が挙げられる。これらのうち、グラビア印刷法が、印刷速度が速く、生産効率が高い点で好ましい。
【００４７】
また、前記（５）の態様を除き、干渉防止層の厚みは、０．０５〜２．５μｍであることが好ましく、より好ましくは０．１〜２．０μｍである。干渉防止層の厚みが上記範囲内であると、基材と枠印刷層との間に設けることで、特に枠印刷層に由来する界面反射及び干渉縞の発生を抑制することができる。ここで、干渉防止層の厚みは、例えば膜厚計を用いて、あるいは、断面写真から、干渉防止層上、及び該干渉防止層が形成されていない面上で各々３点測定し、干渉防止層上の厚みの平均値と、干渉防止層が形成されていない面の厚みの平均値との差をもって干渉防止層の厚みとすることができる。
また、干渉防止層の幅は、後述する枠印刷層の幅と同じか又はそれ以上であればよく、該枠印刷層の幅に応じて適宜決定されるが、該枠印刷層の幅よりも０〜２ｍｍ広いことが好ましく、０．１〜２ｍｍ広いことがより好ましく、０．２〜１．５ｍｍ広いことがより好ましい。枠印刷層を、後述するように印刷層を２層以上重ね刷りして形成する場合に、干渉防止層の幅が枠印刷層の幅よりも０．１ｍｍ以上広ければ、枠印刷層の重ね刷りの際に発生しうる印刷ずれを目立たなくすることができる。また、干渉防止層の幅と枠印刷層の幅との差が２ｍｍ以下であれば、干渉防止層の幅を過度に広くしすぎることによりディスプレイの見栄えを低下させることもない。この差の値は、枠印刷層の幅に対する、干渉防止層の両サイドにおける幅の差を合計した値である。例えば、干渉防止層の幅を枠印刷層の幅よりも合計０．４ｍｍ広くする場合は、干渉防止層の幅を両サイドで０．２ｍｍずつ広くすればよい。なお、ここでいう「干渉防止層の幅」とは、該干渉防止層の外周に最も近い部分と、外周から最も遠い部分との最短距離をいう。
なお、干渉防止層の硬化性樹脂組成物に微粒子や着色剤を含む場合は、印刷ずれがより目立たなくなり好ましい。
【００４８】
（枠印刷層）
枠印刷層は、前記基材の外周に沿って、かつ干渉防止層上に設けられる、印刷法により形成された層である。枠印刷層は、通常ディスプレイの外周枠付近になるように設けられ、ディスプレイの意匠性を向上させ、並びにドライバーＩＣや配線等を隠蔽することができる。上記機能を付与する観点から、本発明における「枠印刷層」は、少なくとも隠蔽性を有する層である。
【００４９】
枠印刷層を形成する材料としては、機械的強度及び耐久性の観点から、隠蔽剤及び硬化性樹脂を含む硬化性樹脂組成物を用いることが好ましい。すなわち枠印刷層は、隠蔽剤及び硬化性樹脂を含む硬化性樹脂組成物の硬化物からなることが好ましい。
硬化性樹脂としては、常温硬化性、熱硬化性、湿気硬化性、電離放射線硬化性を示す樹脂であれば特に制限はないが、硬化性の観点から熱硬化性樹脂が好ましく、干渉防止層に用いる硬化性樹脂と同じ樹脂を用いることが好ましい。これにより枠印刷層と干渉防止層との屈折率差が小さくなるので、枠印刷層に由来する界面反射を低減し、干渉縞の発生を抑制できるためである。
当該硬化性樹脂の好ましい態様は、前述の干渉防止層に用いる硬化性樹脂と同様である。
【００５０】
隠蔽剤としては、隠蔽性を付与しうる着色顔料や、体質顔料等の各種顔料を用いることができ、これらを併用してもよい。当該顔料は有彩色及び無彩色のいずれでもよいが、色味への影響の観点から無彩色の顔料を用いることが好ましく、画像を際立たせる観点からは黒色顔料が好ましい。中でも、上記のドライバーＩＣや配線を隠蔽し、また変色等が生じにくいことから無機顔料を用いることが好ましい。
当該無機顔料としては、例えばカーボンブラック、チタンブラック、鉄黒、パール顔料、弁柄、カドミウムレッド、群青、紺青、コバルトブルー、酸化クロム緑、コバルト緑、黄鉛、チタンイエロー、酸化チタン、亜鉛華、鉛白、リトポン、バライト、沈降性硫酸バリウム、炭酸カルシウム、沈降性シリカや、アルミペースト等のシルバー顔料等が好ましく挙げられ、これらの中から単独で、又は複数種を組み合わせて用いることができる。中でも、ディスプレイの外周枠付近に設けられるドライバーＩＣや配線を隠蔽し、またディスプレイの画像への影響が少ないことから、カーボンブラック、アルミペースト等のシルバー顔料、パール顔料が好ましく、カーボンブラックがより好ましい。
なお、着色性や色味の調整などの観点から、隠蔽剤と、隠蔽性を有さない着色剤（顔料、染料等）とを併用してもよい。
【００５１】
カーボンブラックとしては、例えばファーネスブラック、チャンネルブラック、サーマルブラック、ランプブラック、アセチレンブラック等のカーボンブラックが用いられる。カーボンブラックの平均一次粒径は、５〜７０ｎｍが好ましく、５〜６０ｎｍがより好ましく、５〜５０ｎｍがさらに好ましく、特に好ましくは２０〜３０ｎｍである。カーボンブラックの平均一次粒径が上記範囲内にあれば、優れた隠蔽性が得られる。ここで、平均一次粒径は、カーボンブラックをクロロホルム等の溶媒で十分に希釈分散させた分散液を、コロジオン膜付メッシュ上に展開、乾燥させた後、透過型電子顕微鏡（ＴＥＭ）を用いて撮影したＴＥＭ写真のコンピューター画像解析を行い、抽出された各凝集体の面積と等しい面積を有する円の直径（等面積円径）を粒径とし、得られた粒径分布より求めた算術平均径（数平均値）である。
【００５２】
カーボンブラックは、ＤＢＰ吸油量が４０〜１５０ｍｌ／１００ｇであるものが好ましく、４０〜１３０ｍｌ／１００ｇがより好ましく、５０〜１２０ｍｌ／１００ｇがさらに好ましい。ＤＢＰ吸油量が上記範囲内にあれば、良好な印刷適性を得ることができるので、良好な隠蔽性が得られる。ここで、ＤＢＰ吸油量は、ＪＩＳ  Ｋ６２２１  Ａ法で測定された値である。
【００５３】
カーボンブラックの比表面積は、１０〜３００ｍ2／ｇが好ましく、１０〜２５０ｍ2／ｇがより好ましく、２０〜２５０ｍ2／ｇがさらに好ましい。比表面積が上記範囲内にあれば、黒色の濃度を向上させることができ、また良好な印刷適性が得られるため、良好な隠蔽性が得られる。ここで、比表面積は、窒素吸着によるＪＩＳ  Ｋ６２２１に準拠して測定された値である。
また、カーボンブラックのｐＨは、特に制限はないが、硬化性樹脂組成物中の保存安定性を向上する観点から、３〜１０が好ましく、３〜７がより好ましく、３〜５がさらに好ましい。カーボンブラックのｐＨは、水性懸濁液を調製し、ガラス電極で測定することにより求められる。
【００５４】
カーボンブラックは、酸化処理を施されたものであってもよい。カーボンブラックの酸化処理は、硫酸、硝酸、塩素酸塩、過硫酸塩等の酸化剤の水溶液中にカーボンブラックを入れて、攪拌混合して行われる。この酸化処理は、室温〜９０℃程度で行われることが好ましい。酸化処理されたカーボンブラックは、その表面上にカルボキシル基、水酸基等が生成して表面変性したものであり、このようなカーボンブラックを用いることで、硬化性樹脂組成物の保存安定性が向上する。
【００５５】
硬化性樹脂組成物中の隠蔽剤の含有量は、硬化性樹脂組成物１００質量部に対して、１０〜１５０質量部が好ましく、より好ましくは２０〜１２０質量部であり、さらに好ましくは３０〜１２０質量部である。隠蔽剤の含有量が上記範囲内であれば、良好な隠蔽性が得られ、また硬化性樹脂組成物の印刷適性が良好であり生産性に優れ、保存安定性も良好となる。
【００５６】
硬化性樹脂組成物は、一般的な調製法に従って、上記した各樹脂組成物に含まれる成分を混合し分散処理することにより調製することができる。混合分散には、ペイントシェーカー又はビーズミル等により、分散処理すればよい。
【００５７】
枠印刷層は、好ましくは上記硬化性樹脂組成物を用いて、基材上に印刷層を２層以上重ね刷りすることにより形成することが好ましい。各印刷層の形成には、同一の硬化性樹脂組成物を用いてもよいし、異なる組成、又は異なる色の硬化性樹脂組成物を用いてもよい。
印刷層は２層以上であればよく、枠印刷層の隠蔽性の観点からは３層以上が好ましい。また、製造コストの観点からは、枠印刷層を構成する印刷層は５層以下であることが好ましい。
【００５８】
枠印刷層の形成方法は特に限定されず、公知の印刷方法を用いることができる。例えば、グラビア印刷法の他、オフセット印刷法、フレキソ印刷法、スクリーン印刷法、インクジェット印刷法等が挙げられる。これらのうち、グラビア印刷法が、印刷速度が速く、生産効率が高い点で好ましい。
【００５９】
枠印刷層３の枠幅は、隠蔽しようとするドライバーＩＣや配線の設置幅、及びディスプレイの意匠性等により適宜決定されるが、３〜４０ｍｍであることが好ましく、より好ましくは５〜３５ｍｍであり、さらに好ましくは８〜３０ｍｍである。枠印刷層３の枠幅が上記範囲内であれば、ドライバーＩＣや配線を隠蔽するのに十分であり、ディスプレイの意匠性を低下させることもない。本発明において枠印刷層３の枠幅とは、枠印刷層の外周に最も近い部分と、外周から最も遠い部分との最短距離であり、かつ最終製品（画像表示装置）に備えられた光学積層体における枠印刷層の枠幅を意味する。また、該枠印刷層を構成する印刷層の枠幅のうち最大の枠幅と等しいものとする。
【００６０】
枠印刷層の厚みは、２〜５μｍであることが好ましく、より好ましくは２〜４．５μｍである。枠印刷層の厚みが上記範囲内であると、良好な隠蔽性が得られる。本発明において枠印刷層の厚みとは、該枠印刷層を構成するすべての印刷層を積層した部分の最大厚みと等しいものとする。
枠印刷層の厚みは、例えば膜厚計を用いて、あるいは光学積層体の断面写真から、枠印刷層の印刷面上、及び該枠印刷層近傍の印刷層が形成されていない面上で各々３点測定し、枠印刷層の印刷面の厚みの平均値と印刷層が形成されていない面の厚みの平均値との差をもって枠印刷層の厚みとすることができる。
【００６１】
枠印刷層の透過濃度は、３〜８であることが好ましく、より好ましくは４〜６であり、さらに好ましくは４．５〜５．８である。枠印刷層の透過濃度が３以上であると通常ディスプレイの外周枠付近に設けられるドライバーＩＣや配線を十分に隠蔽することができる。また、８以下であると、枠印刷層の厚みを過度に厚くする必要がないので好適である。なお、透過濃度は、ＩＳＯ５−２（２００９）シリーズ等で規格化されるフィルム等を対象とした入射光に対する透過光の比率として透過濃度計により計測される光学濃度のことである。
【００６２】
（ハードコート層）
ハードコート層は、基材の他方の面、すなわち、基材の干渉防止層及び枠印刷層を順に有する面の反対面に設けられる。ハードコート層は、本発明の光学積層体１００に耐擦傷性などの表面硬度の性能を向上させる目的で設けられ、電離放射線硬化性樹脂組成物の硬化物からなることが好ましい。ここで、ハードコートとは、ＪＩＳ５６００−５−４：１９９９で規定される鉛筆硬度試験で「Ｈ」以上の硬度を示す性能のことをいう。
【００６３】
ハードコート層を形成する電離放射線硬化性樹脂組成物は、電離放射線硬化性樹脂のほか、好ましくは溶剤、光重合開始剤や、各種添加剤を含む樹脂組成物である。本発明においては、優れた表面硬度が得られ、かつ耐溶剤性や防汚性などの性能を容易に付与することができるなどの観点から、電離放射線硬化性樹脂は紫外線の照射により硬化する紫外線硬化性樹脂が好ましい。
このような樹脂としては、従来電離放射線硬化性の樹脂として慣用されている重合性モノマー及び重合性オリゴマー（ないしはプレポリマー）の中から適宜選択して用いることができる。
【００６４】
重合性モノマーとしては、分子中にラジカル重合性不飽和基を持つ（メタ）アクリレート単量体が好適であり、なかでも多官能性（メタ）アクリレートモノマーが好ましい。
多官能性（メタ）アクリレートモノマーとしては、分子内にエチレン性不飽和結合を２個以上有する（メタ）アクリレートモノマーであればよく、特に制限はない。具体的にはエチレングリコールジ（メタ）アクリレート、プロピレングリコールジ（メタ）アクリレート、ペンタエリスリトールジ（メタ）アクリレートモノステアレート、ジシクロペンタニルジ（メタ）アクリレート、イソシアヌレートジ（メタ）アクリレートなどのジ（メタ）アクリレート；トリメチロールプロパントリ（メタ）アクリレート、ペンタエリスリトールトリ（メタ）アクリレート、トリス（アクリロキシエチル）イソシアヌレートなどのトリ（メタ）アクリレート；ペンタエリスリトールテトラ(メタ)アクリレート、ジペンタエリスリトールテトラ（メタ）アクリレート、ジペンタエリスリトールペンタ（メタ）アクリレート、ジペンタエリスリトールヘキサ（メタ）アクリレートなどの４官能以上の（メタ）アクリレート；上記した多官能性（メタ）アクリレートモノマーのエチレンオキシド変性品、プロピレンオキシド変性品、カプロラクトン変性品、プロピオン酸変性品などが好ましく挙げられる。これらのなかでも、優れた表面硬度が得られる観点から、トリ（メタ）アクリレートよりも多官能の、すなわち３官能以上の（メタ）アクリレートが好ましい。これらの多官能性（メタ）アクリレートモノマーは１種を単独で用いてもよいし、２種以上を組み合わせて用いてもよい。
【００６５】
本発明においては、上記した多官能性（メタ）アクリレートモノマーとともに、その粘度を低下させるなどの目的で、単官能性（メタ）アクリレートモノマーを、本発明の目的を損なわない範囲で適宜併用することができる。
【００６６】
重合性オリゴマーとしては、分子中にラジカル重合性不飽和基を持つオリゴマー、例えば、エポキシ（メタ）アクリレート系、ウレタン（メタ）アクリレート系、ポリエステル（メタ）アクリレート系、ポリエーテル（メタ）アクリレート系のオリゴマーなどが好ましく挙げられる。さらに、重合性オリゴマーとしては、ポリブタジエンオリゴマーの側鎖に（メタ）アクリレート基をもつ疎水性の高いポリブタジエン（メタ）アクリレート系オリゴマー、主鎖にポリシロキサン結合をもつシリコーン（メタ）アクリレート系オリゴマー等も好ましく挙げられる。
【００６７】
重合性オリゴマーは、重量平均分子量（ＧＰＣ法で測定したポリスチレン換算の重量平均分子量）が２０，０００以下のものが好ましく、より好ましくは３００〜１０，０００であり、さらに好ましくは３００〜５，０００である。このような重合性オリゴマーを使用することで、重合による発熱や収縮を抑えられ、発熱によるダメージ（皺）やカールを防止することができる。
また、重合性オリゴマーは多官能であることが好ましく、より好ましくは３〜１２官能、さらに好ましくは３〜１０官能である。官能基数が上記範囲内であると、優れた機械的強度が得られる。
【００６８】
電離放射線硬化性樹脂組成物は、上記硬化性樹脂の他に、非硬化性の溶剤乾燥型樹脂を含んでいてもよい。該溶剤乾燥型樹脂を併用することにより、塗布面の被膜欠陥を有効に防止できるため、優れた表面性能が得られる。
溶剤乾燥型樹脂としては、例えば、スチレン樹脂、（メタ）アクリル樹脂、ポリオレフィン樹脂、酢酸ビニル樹脂、ビニルエーテル樹脂、ハロゲン含有樹脂、ポリカーボネート樹脂、ポリエステル樹脂、ポリアミド樹脂、ナイロン、セルロース樹脂、シリコーン樹脂、ポリウレタン樹脂などの熱可塑性樹脂の単体及び共重合体、あるいは、これらの混合樹脂が好ましく挙げられる。これらの樹脂は、非結晶性であり、かつ溶剤に可溶であることが好ましい。特に、製膜性、透明性や耐候性などの観点から、スチレン樹脂、（メタ）アクリル樹脂、ポリオレフィン樹脂、ポリエステル樹脂、セルロース樹脂などが好ましい。
【００６９】
前記電離放射線硬化性樹脂として紫外線硬化性樹脂を用いる場合には、電離放射線硬化性樹脂組成物は、光重合開始剤を含むことが好ましい。該光重合開始剤は、電離放射線硬化性樹脂１００質量部に対して０．５〜１０質量部程度含むことが好ましく、１〜７質量部含むことがより好ましい。光重合開始剤としては、従来慣用されているものから適宜選択することができ、例えば、アセトフェノン系、ベンゾフェノン系、アルキルフェノン系、ベンゾイン系、ケタール系、アントラキノン系、ジスルフィド系、チオキサントン系、チウラム系、フルオロアミン系などの光重合開始剤が挙げられ、これらのいずれかを単独で、又は複数種を組み合わせて用いることができる。
なかでも電離放射線の照射によりラジカルを発生し、樹脂組成物の硬化のきっかけとなりうる、アセトフェノン系、アルキルフェノン系、ベンゾイン系、ベンゾフェノン系、アントラキノン系、チオキサントン系などのラジカル系光重合開始剤が好ましく、さらに光透過性の観点から、アセトフェノン系、アルキルフェノン系のものが好ましく、より好ましくはヒドロキシアセトフェノン系、ヒドロキシアルキルフェノン系、アミノアルキルフェノン系のものである。このような光重合開始剤は市販品として入手可能であり、例えば、「イルガキュア１８４（商品名）」（１−ヒドロキシシクロヘキシルフェニルケトン）、「イルガキュア９０７（商品名）」（２−メチル−１−(４−メチルチオフェニル)−２−モルフォリノプロパン−１−オン）、「イルガキュア１２７（商品名）」（２−ヒドロキシ−１−[４−〔４−（２−ヒドロキシ−２−メチルプロピオニル）ベンジル〕フェニル]−２−メチルプロパン−１−オン）（いずれもＢＡＳＦ社製）等が挙げられる。
【００７０】
電離放射線硬化性樹脂組成物は、更に溶剤を含有することができる。硬化性樹脂組成物に含まれる溶剤としては、樹脂組成物に含まれる各成分を溶解する溶剤であれば特に制限なく用いることができるが、浸透性基材を用いた場合は、該基材に対して浸透性を有する浸透性溶剤を用いることが好ましい。当該浸透性溶剤は、前述の干渉防止層を形成する硬化性樹脂組成物に用いられるものと同様である。
本発明においては、浸透性基材に浸透させて界面反射及び干渉縞を低減させる観点から、ケトン類、あるいはエステル類が好ましく、メチルイソブチルケトンがより好ましい。
【００７１】
電離放射線硬化性樹脂組成物中の溶剤の含有量は、通常２０〜９０質量％であり、好ましくは３０〜８５質量％、より好ましくは４０〜８０質量％である。溶剤の含有量が上記範囲内であると、塗布適性に優れ、樹脂成分の分散安定性や長期保存性に優れるので好ましい。
【００７２】
電離放射線硬化性樹脂組成物には、所望の性能に応じて、各種添加剤を添加することができる。
各種添加剤としては、無機系あるいは有機系の微粒子が好ましく挙げられる。このような微粒子としては、例えば、反射率を低下させる目的からＳｉＯ2（屈折率ｎ＝１．４５）、ＭｇＦ2（屈折率ｎ＝１．３８）、ＬｉＦ（屈折率ｎ＝１．３６）、ＮａＦ（屈折率ｎ＝１．３３）、ＣａＦ2（屈折率ｎ＝１．４４）、３ＮａＦ・ＡｌＦ3（屈折率ｎ＝１．４）、ＡｌＦ3（屈折率ｎ＝１．３７）、Ｎａ3ＡｌＦ6（屈折率ｎ＝１．３３）などの低屈折率微粒子が、紫外線遮蔽の効果を向上させる目的からＺｎＯ（屈折率ｎ＝１．９）、ＴｉＯ2（屈折率ｎ＝２．３〜２．７）、ＣｅＯ2（屈折率ｎ＝１．９５）などの微粒子が、また、帯電防止効果が付与されて埃の付着を防止する目的からアンチモンがドープされたＳｎＯ2（屈折率ｎ＝１．９５）、ＩＴＯ（屈折率ｎ＝１．９５）、リンがドープされたＳｎＯ2（屈折率ｎ＝１．７５〜１．８５）、五酸化アンチモン（屈折率ｎ＝２．０４）などの金属酸化物微粒子や、金属微粒子などが好ましく挙げられる。また、高屈折率層を得る目的から、Ａｌ2Ｏ3（屈折率ｎ＝１．６３）、Ｌａ2Ｏ3（屈折率ｎ＝１．９５）、ＺｒＯ2（屈折率ｎ＝２．０５）、Ｙ2Ｏ3（屈折率ｎ＝１．８７）などの高屈折率微粒子も好ましく挙げられる。
【００７３】
また、上記のＳｉＯ2やＡｌ2Ｏ3は、ハードコート層の硬度の向上のために用いることもできる。
上記の微粒子は、シランカップリング剤、チタネートカップリング剤、脂肪酸、界面活性剤などで表面処理されたものであってもよい。例えば、ＳｉＯ2はその表面がシランカップリング剤で処理されたものが好ましく用いられる。シランカップリング剤は、特に制限なく使用することができるが、官能基として（メタ）アクリロイル基を有する剤が好ましい。このようなシランカップリング剤としては、例えば市販される「ＫＢＭ−５０２」、「ＫＢＭ−５０３」、「ＫＢＥ−５０３」、「ＫＢＭ−５１０３」（商品名、いずれも信越化学工業株式会社製）などが好ましく挙げられる。
【００７４】
これらの微粒子は単独又は混合して使用され、溶剤又は水に分散したコロイド状になったものが分散性の点において良好であり、その粒径としては、通常１〜１００ｎｍ程度であり、塗膜の透明性から好ましくは５〜６０ｎｍである。
【００７５】
各種添加剤として、反射率を低下させる目的で、空隙を有する微粒子、すなわち微粒子の内部に気体が充填された構造及び／又は気体を含む多孔質構造体を形成する微粒子（以下「中空粒子」と称する場合がある）も好ましく用いることができる。また、微粒子の形態、構造、凝集状態、膜内部での微粒子の分散状態により、内部、及び／又は表面の少なくとも一部にナノポーラス構造の形成が可能な微粒子も含まれる。
中空粒子の材料としては、無機物及び有機物のいずれでもよく、金属、金属酸化物、樹脂などが挙げられ、特にシリカ微粒子を用いることが好ましい。このような中空粒子の具体例としては、特開平７−１３３１０５号公報、特開２００１−２３３６１１号公報などに開示された複合酸化物ゾル又は中空シリカ微粒子が挙げられる。このような空隙を有する無機系粒子は硬度が高いため、ハードコート層の層強度が向上するという利点も得られる。
【００７６】
各種添加剤として、帯電防止性を付与し、その表面にほこりなどが付着しにくくするため、帯電防止剤を添加することも好ましい。帯電防止剤としては、ポリチオフェン、ポリアニリンなどの導電性ポリマーや、第４級アンモニウム塩、ピリジニウム塩、第１〜第３アミノ基などのカチオン性基を有する各種カチオン性化合物；スルホン酸塩基、硫酸エステル塩基、リン酸エステル塩基、ホスホン酸塩基などのアニオン性基を有するアニオン性化合物；アミノ酸系、アミノ硫酸エステル系などの両性化合物；アミノアルコール系、グリセリン系、ポリエチレングリコール系などのノニオン性化合物；スズおよびチタンのアルコキシドのような有機金属化合物およびそれらのアセチルアセトナート塩のような金属キレート化合物などが挙げられ、さらに上記に列記した化合物を高分子量化した化合物が挙げられる。
これらの帯電防止剤は、単独で、又は複数種を組み合わせて用いることができる。
【００７７】
各種添加剤として、防汚性を付与するため、防汚剤を添加することも好ましい。防汚剤を添加することにより、本発明の光学積層体の表面の表面エネルギーを下げ、親水性あるいは親油性の汚れを付きにくくすることができ、汚れが付着した際でも拭取りなどにより汚れを容易に除去しやすくなる。そのような防汚剤としては、フッ素系化合物、ケイ素系化合物、またはこれらの混合物が挙げられ、特にフロロアルキル基を有する化合物が好ましい。また、これらの防汚剤は、分子内に１個以上の電離放射線硬化性の重合性不飽和基を有していることが好ましい。該不飽和基を有していると、繰り返しの拭取りが可能となり、耐久性にも優れるからである。
【００７８】
また、その他の各種添加剤として、耐候性改善剤、耐摩耗性向上剤、重合禁止剤、赤外線吸収剤、紫外線吸収剤、接着性向上剤、酸化防止剤、レベリング剤、チクソ性付与剤、カップリング剤、可塑剤、消泡剤、易滑剤等が挙げられる。
【００７９】
ハードコート層の厚みは、５〜２０μｍであることが好ましく、より好ましくは７〜１５μｍである。ハードコート層の厚みが上記範囲内であると、優れた表面硬度が得られ、また硬化させるときに生じる硬化収縮によるカールやクラックの発生が低減されるので好ましい。ここで、ハードコート層の厚みは、例えば本発明の光学積層体の断面を電子顕微鏡（ＳＥＭ、ＴＥＭ、ＳＴＥＭ）で観察して、測定した値を任意の十点についての測定値の平均値を採用することができる。
【００８０】
また、各種添加剤として、防眩性を付与するため、防眩剤を添加して、防眩性を有する（ノングレア）ハードコート層とすることも好ましい。防眩剤としては透光性微粒子が好ましく挙げられ、無機系、有機系のものを使用することができる。有機系のものとしては、スチレンビーズ（屈折率ｎ＝１．６０）、メラミンビーズ（屈折率ｎ＝１．５７）、アクリルビーズ（屈折率ｎ＝１．５０〜１．５３）、アクリル−スチレンビーズ（屈折率ｎ＝１．５４〜１．５８）、ベンゾグアナミンビーズ、ポリカーボネートビーズ（屈折率ｎ＝１．５７）、ポリエチレンビーズ（屈折率ｎ＝１．５０）、シリコンビーズ（屈折率ｎ＝１．４２）などのプラスチックビーズが挙げられる。また、無機系微粒子としては、シリカ微粒子、不定形シリカ微粒子、無機シリカビーズなどが好ましく挙げられる。
これらの透光性微粒子は、単独で、又は成分が異なるもの、形状が異なるもの、粒度分布が異なるものなどの複数種を組み合わせて用いることができる。
【００８１】
（その他の層）
本発明の光学積層体においては、所望に応じて、低屈折率層や高屈折率層、あるいは防汚層、帯電防止層、防眩層等を設けてもよい。これらの層は、上記のハードコート層の上に設けることが好ましい。低屈折率層を設ける場合は低屈折率層が最表層となるように設けることが好ましく、防汚層を設ける場合は防汚層を最表層となるように設けることが好ましい。また、低屈折率層に防汚性を同時にもたせてもよい。
中でも、反射防止性能を付与する観点から、本発明の光学積層体は、図１に示すようにハードコート層４上に低屈折率層５を有することが好ましい。なお本発明において「低屈折率層」とは、少なくとも隣接する層よりも屈折率が低い層をいい、高屈折率層とは、少なくとも隣接する層よりも屈折率が高い層をいう。
【００８２】
低屈折率層５の屈折率は、反射防止性の点から、好ましくは１．４７以下、より好ましくは１．４０以下である。また低屈折率層５を光学干渉層として機能させ、高い反射防止性を付与する観点から、低屈折率層５の厚みｄは、ｄ＝ｍλ／４ｎを満たすものが好ましい。ここで、ｍは正の奇数を表し、ｎは低屈折率層３の屈折率を表し、λは波長を表す。ｍは好ましくは１である。λは好ましくは４５０〜７００ｎｍであり、より好ましくは５００〜６００ｎｍである。
【００８３】
上記低屈折率層や高屈折率層は、例えば上記の低屈折率微粒子や高屈折率微粒子を用いて、真空蒸着、スパッタリングなどの方法により形成することもできる。また、より容易に層を形成する観点からは、これらの微粒子を硬化性樹脂、例えば上記のハードコート層を形成する際に好ましく用いる電離放射線硬化性樹脂などをバインダー樹脂として、該バインダー樹脂中に分散した樹脂組成物などを用いて、公知の方法により形成することが好ましい。
また、例えば低屈折率層は、上記の微粒子、フッ化ビニリデン共重合体やシリコーン含有フッ化ビニリデン共重合体などの含フッ素化合物、１分子中に反応性官能基を２つ以上有する、例えばペンタエリスリトール骨格を有するような含フッ素モノマー、及び電離放射線硬化性樹脂などを好ましく含む硬化性樹脂組成物を用いて形成してもよい。
なかでも、低屈折率層は、微粒子及び電離放射線硬化性樹脂を含む硬化性樹脂組成物を用いて形成することが好ましい。当該微粒子としては、上述した中空粒子が好ましく、中空シリカ微粒子がより好ましい。
【００８４】
防汚層は、例えば上記のような防汚剤と上記のハードコート層を形成する際に好ましく用いる電離放射線硬化性樹脂とを含む樹脂組成物などを用いて、公知の方法により形成すればよい。
【００８５】
また、本発明の光学積層体においては、所望に応じて帯電防止層を設けることもできる。帯電防止層は、上記のハードコート層の上に設けてもよいし、基材とハードコート層との間に設けてもよく、その設置順序は特に制限はない。
【００８６】
帯電防止層は、例えば上記のような帯電防止剤、防汚剤などと上記のハードコート層を形成する際に好ましく用いる電離放射線硬化性樹脂とを含む樹脂組成物などを用いて、公知の方法により形成すればよい。
【００８７】
〔被覆層〕
本発明の光学積層体は、その他の層として、さらに被覆層を有していてもよい。被覆層は図１に示すように、基材、干渉防止層及び枠印刷層を覆うように、基材の全面に設けられる層である。枠印刷層３は段差を有することから、枠印刷層３の形成面に他の層を積層する際に気泡が混入しやすいという問題があるが、基材、干渉防止層及び枠印刷層を覆うように被覆層を全面に設けることで当該段差を埋めて、積層時の気泡混入を抑制できる。また、被覆層を設けることで光学積層体の機械的強度を向上させ、さらに前記枠印刷層の表面を保護することで枠印刷層が湿度等の影響を受けにくくなることから、枠印刷層の寸法安定性を向上させることができる。
【００８８】
被覆層の形成には、硬化性樹脂を含む硬化性樹脂組成物を用いることが好ましい。すなわち被覆層は、好ましくは硬化性樹脂を含む硬化性樹脂組成物の硬化物である。
硬化性樹脂としては、電離放射線硬化性樹脂や熱硬化性樹脂が挙げられ、これらを併用してもよい。なかでも、被覆層の機械的強度、基材及び枠印刷層との密着性の観点から、樹脂成分として少なくとも電離放射線硬化性樹脂を含むことが好ましい。すなわち被覆層の形成に用いられる硬化性樹脂組成物は、好ましくは電離放射線硬化性樹脂組成物である。
当該電離放射線硬化性樹脂組成物に含まれる電離放射線硬化性樹脂、溶剤、光重合開始剤、及びこれらの好ましい態様は、前述のハードコート層の形成に用いられる電離放射線硬化性樹脂組成物と同様である。なお溶剤に関しては、ケトン類、あるいはエステル類が好ましく、特に、浸透性基材を用いた際に、該基材に溶剤及び低分子量の樹脂成分を浸透させて基材と被覆層との界面の屈折率差を小さくする観点からは、メチルエチルケトンがより好ましい。
【００８９】
被覆層の形成に用いられる硬化性樹脂組成物は、更に熱硬化性樹脂を併用してもよい。該熱硬化性樹脂としては、干渉防止層を形成する硬化性樹脂組成物に用いられる熱硬化性樹脂を好ましく挙げることができる。なかでも、枠印刷層との接着性の観点から、枠印刷層を形成する硬化性樹脂組成物に用いた熱硬化性樹脂と同じ樹脂が好ましい。
【００９０】
被覆層の形成に用いられる硬化性樹脂組成物は、上記硬化性樹脂の他に、非硬化性の溶剤乾燥型樹脂を含んでいてもよい。該溶剤乾燥型樹脂を併用することにより、枠印刷層との接着性を向上させることができる。また硬化性樹脂組成物の塗布面の被膜欠陥を有効に防止できるため、優れた表面性能が得られる。
溶剤乾燥型樹脂としては、前述のハードコート層において記載した樹脂と同様のものが挙げられる。
【００９１】
被覆層の形成に用いられる硬化性樹脂組成物には、所望の性能に応じて各種添加剤を添加することができる。特に被覆層に耐ブロッキング性を付与する観点から、易滑粒子を添加することが好ましい。
易滑粒子としては、光透過性を有する粒子が好適に使用され、有機粒子及び無機粒子のいずれも用いることができる。中でも無機粒子は、少量の添加で耐ブロッキング性を付与し得る点で好適である。また、易滑粒子の形状は、球形、不定形、中空、多孔質及び中実等のいずれであってもよい。
【００９２】
光透過性を有する有機粒子としては、ポリメチルメタクリレート粒子、ポリアクリル−スチレン共重合体粒子、メラミン樹脂粒子、ポリカーボネート粒子、ポリスチレン粒子、架橋ポリスチレン粒子、ポリ塩化ビニル粒子、ベンゾグアナミン−メラミンホルムアルデヒド粒子、シリコーン粒子、フッ素系樹脂粒子及びポリエステル系樹脂粒子等が挙げられる。また、光透過性を有する無機粒子としては、シリカ粒子、アルミナ粒子、ジルコニア粒子及びチタニア粒子等が挙げられる。
上記粒子の中でも、少量の添加でブロッキングを防止し得る無機粒子が好適である。また、無機粒子の中でも、透明性の観点からシリカが好適である。
易滑粒子の平均粒子径は、耐ブロッキング性を付与する観点、硬化性樹脂組成物中での易滑粒子の分散性の観点から、１０〜５０００ｎｍであることが好ましく、１５〜２０００ｎｍであることがより好ましい。
また、硬化性樹脂組成物中の易滑粒子の含有量は、硬化性樹脂組成物１００質量部に対し０．０１〜１質量部であることが好ましく、０．１〜０．５質量部であることがより好ましい。
【００９３】
また、その他の各種添加剤として、耐候性改善剤、重合禁止剤、赤外線吸収剤、紫外線吸収剤、接着性向上剤、酸化防止剤、チクソ性付与剤、カップリング剤、可塑剤、消泡剤等が挙げられる。
【００９４】
被覆層は、基材、干渉防止層及び枠印刷層を覆うようにして全面に設けられる。干渉防止層及び枠印刷層が設けられていない部分の被覆層の厚みは、３〜２０μｍであることが好ましく、より好ましくは５〜１０μｍである。被覆層の厚みが上記範囲内であると、枠印刷層による段差を埋めて被覆層表面を平滑にすることができる。また硬化性樹脂組成物を硬化させるときに生じる硬化収縮によるカールやクラックの発生が低減されるので好ましい。
また、上記と同様の観点から、枠印刷層上に設けられた被覆層の厚みは１〜１５μｍであることが好ましく、より好ましくは３〜８μｍであり、また上記の枠印刷層が設けられていない部分の被覆層の厚みよりも小さい厚みである。
被覆層の厚みは、例えば本発明の光学積層体の断面を電子顕微鏡（ＳＥＭ、ＴＥＭ、ＳＴＥＭ）で観察して、測定した任意の十点についての測定値の平均値を採用することができる。
【００９５】
（光学積層体の製造方法）
本発明の光学積層体の製造方法は、上記の構成を有する光学積層体が得られれば特に制限されず、例えば、（ａ）基材を準備する工程、（ｂ）干渉防止層、枠印刷層、ハードコート層、及び所望により設けられるその他の層を形成する樹脂組成物を調製する工程、（ｃ）基材の他方の面にハードコート層を形成する工程、（ｄ）基材の一方の面に、該基材の外周に沿って干渉防止層を形成する工程、及び（ｅ）基材の一方の面に、該基材の外周に沿って枠印刷層を形成する工程、の各工程を順に有する製造方法が好ましく挙げられる。なお（ｃ）工程は、（ｄ）及び（ｅ）工程の後に行ってもよい。
また、本発明の光学積層体が被覆層６を有する場合には、（ｅ）工程の枠印刷層の形成を行った後に、（ｆ）該基材、干渉防止層及び該枠印刷層を覆うように被覆層を全面に形成する工程を有する。
【００９６】
上記（ｂ）工程において、各層形成用の硬化性樹脂組成物は、一般的な調製法に従って、上記した各樹脂組成物に含まれる成分を混合し分散処理することにより調製することができる。混合分散には、ペイントシェーカー又はビーズミルなどにより、分散処理すればよい。
上記（ｄ）〜（ｅ）工程の干渉防止層及び枠印刷層の形成には、前述のようにグラビア印刷法を採用することが好ましい。
上記（ｃ）工程及び（ｆ）工程において、ハードコート層及び被覆層の形成は、各層を形成する樹脂組成物を塗布して行えばよく、塗布方法としては、ディップコート法、エアーナイフコート法、カーテンコート法、グラビアコート法、スピンコート法、スプレー法、ダイコート法、スライドコート法、バーコート法、メニスカスコーター法、スクリーン印刷法、ピードコーター法などの各種方法から選択することができる。
【００９７】
各層形成用の硬化性樹脂組成物に含まれる硬化性樹脂として熱硬化性樹脂を用いる場合、加熱による硬化処理は、通常上記（ｃ）〜（ｅ）工程の各工程の際、又は全工程を経た後に行うことができる。温度条件や処理時間は、使用する硬化性樹脂に応じて適宜決定すればよく、加熱による硬化処理方法は公知の方法により行えばよい。
また、（ｃ）工程において、ハードコート層形成用の硬化性樹脂組成物が電離放射線硬化性樹脂組成物であり、該組成物中の溶剤として浸透性溶剤を用いた場合には、電離放射線の照射の前に、電離放射線硬化性樹脂組成物を塗布して形成した未硬化樹脂層を、例えば乾燥温度：４０〜１２０℃、乾燥時間：２０〜１２０秒の条件で乾燥処理を行うことが好ましい。上記の条件で乾燥処理を行うことで、溶剤が基材に十分に浸透する前に揮発することがなく、浸透性溶剤としての機能を発揮するので、基材との界面の反射に由来する干渉縞の発生を抑えることができる。
【００９８】
上記電離放射線硬化性樹脂組成物の未硬化樹脂層の硬化方法は、用いる硬化性樹脂により適宜選択すればよく、電離放射線として電子線を用いる場合、その加速電圧については、用いる樹脂や層の厚みに応じて適宜選定し得るが、通常加速電圧７０〜３００ｋＶ程度で未硬化樹脂層を硬化させることが好ましい。なお、電子線の照射においては、加速電圧が高いほど透過能力が増加するため、基材として電子線により劣化する基材を使用する場合には、電子線の透過深さと未硬化樹脂層の厚みとが実質的に等しくなるように、加速電圧を選定することにより、基材への余分の電子線の照射を抑制することができ、過剰電子線による基材の劣化を最小限にとどめることができる。
【００９９】
電離放射線の照射線量は、電離放射線硬化性樹脂の架橋密度が飽和する量が好ましい。さらに、電子線源としては、特に制限はなく、例えばコックロフトワルトン型、バンデグラフト型、共振変圧器型、絶縁コア変圧器型、あるいは直線型、ダイナミトロン型、高周波型などの各種電子線加速器を用いることができる。
【０１００】
電離放射線として紫外線を用いる場合には、波長１９０〜３８０ｎｍの紫外線を含むものを放射する。紫外線源としては特に制限はなく、例えば高圧水銀燈、低圧水銀燈、メタルハライドランプ、カーボンアーク燈などが用いられる。この場合の照射線量は、電離放射線硬化性樹脂の架橋密度が飽和する量が好ましく、未硬化樹脂層の厚みや紫外線の照度によって適宜選択すればよい。硬化性、及び硬化後の皺の発生を抑制する観点から、好ましくは５０〜３００ｍＪ／ｃｍ2、より好ましくは１００〜２５０ｍＪ／ｃｍ2である。なお、基材を構成する材料としてセルロース系樹脂（とりわけ、トリアセチルセルロース樹脂）を採用する場合は、電子線の照射により材料が劣化しやすいため、電離放射線として紫外線を採用することが好ましい。
【０１０１】
このようにして得られた本発明の光学積層体は、干渉縞の発生が抑えられるため、液晶ディスプレイ（ＬＣＤ）、プラズマディスプレイ（ＰＤＰ）、無機及び有機ＥＬディスプレイ、電子ペーパーなどに用いられるディスプレイやタッチパネルなどに好適に用いられる。
【０１０２】
［前面板］
本発明の前面板は、本発明の光学積層体を有するものである。図３及び図４に本発明の前面板の構成例を示す。
図３に示す本発明の前面板２００は、図１に示す本発明の光学積層体１００の被覆層６側の面と、偏光板７とが接着剤層１０を介して積層された構成を有している。偏光板７は、偏光膜８と保護シート９とを少なくとも有する。前面板２００は、保護シート９が映像源側となり、光学積層体１００が観察者側となるようにディスプレイに設けられる。
また、図４に示す本発明の前面板２０１は、本発明の光学積層体１０１とガラス板１２とが、接合層１１を介して積層された構成を有している。光学積層体１０１は、基材１の一方の面に干渉防止層２及び枠印刷層３を順に有し、基材１の他方の面にハードコート層４を有する態様であり、ハードコート層４上には前記低屈折率層５を有してもよい。接合層１１は、粘着性又は接着性を有する層であり、光学積層体１０１の基材１、干渉防止層２及び枠印刷層３を覆うように全面に設けられている。  画像表示装置の中でも、薄型テレビジョン等に適用される液晶ディスプレイ、プラズマディスプレイ及び有機ＥＬディスプレイ等のＦＰＤ（Ｆｌａｔ Ｐａｎｅｌ Ｄｉｓｐｌａｙ）装置では、表示パネルの前面に、「前面フィルタ」とも呼ばれるガラス製の前面板が設置されている。この前面板は例えば図４に示される構成を有し、主として、周囲光の反射防止、ＦＰＤ装置の強度向上、及びＦＰＤ装置の衝撃破損防止等を目的として設置される。
【０１０３】
次に、本発明の前面板を構成する各部材について説明する。
（偏光膜）
図３に例示される本発明の前面板２００において、偏光板７を構成する偏光膜８としては、特定の振動方向をもつ光のみを透過する機能を有する偏光膜であればいかなるものでもよく、一般的にはＰＶＡ（ポリビニルアルコール）系偏光膜が好ましく用いられる。
ＰＶＡ系偏光膜としては、例えばＰＶＡ系フィルム、部分ホルマール化ポリビニルアルコール系フィルム、エチレン−酢酸ビニル共重合体系部分ケン化フィルムなどの親水性高分子フィルムに、ヨウ素や二色性染料などの二色性物質を吸着させて一軸延伸したものが挙げられる。これらのなかでもＰＶＡ系フィルムとヨウ素などの二色性物質からなる偏光膜が好適に用いられる。これら偏光子の厚みは特に制限されず、一般的に、１〜１００μｍ程度である。
【０１０４】
偏光膜を構成する樹脂として好適に用いられるＰＶＡ系樹脂は、ポリ酢酸ビニル系樹脂をケン化することにより得られる。ポリ酢酸ビニル系樹脂としては、酢酸ビニルの単独重合体であるポリ酢酸ビニルのほか、酢酸ビニル及びこれと共重合可能な他の単量体の共重合などが例示される。酢酸ビニルに共重合される他の単量体としては、例えば、不飽和カルボン酸類、オレフィン類、ビニルエーテル類、不飽和スルホン酸類などが挙げられる。
ＰＶＡ系樹脂のケン化度は、通常８５〜１００モル％、好ましくは９８〜１００モル％の範囲である。このＰＶＡ系樹脂は、さらに変性されていてもよく、例えば、アルデヒド類で変性されたポリビニルホルマールやポリビニルアセタールなども使用し得る。ＰＶＡ系樹脂の重合度は、通常１，０００〜１０，０００、好ましくは１，５００〜１０，０００の範囲である。
【０１０５】
（保護シート）
図３に例示される本発明の前面板２００において、偏光板７は、偏光膜８の保護のために、さらに保護シート９を有してもよい。保護シート９は偏光膜８を保護することができ、かつ光透過性を有するものであれば特に限定されるものではない。例えば本発明の光学積層体１００の基材１で用いられるトリアセチルセルロース基材や、トリアセチルセルロース以外のセルロース系、例えばジアセチルセルロース、アセチルブチルセルロース、セロファンなどのセルロース系基材、ポリエチレンテレフタレートなどのポリエステル基材、ポリカーボネート基材、シクロポリオレフィン基材、ポリアミド基材、ポリイミド基材等が好ましく挙げられる。
【０１０６】
なかでも、画像表示装置が無機又は有機ＥＬディスプレイである場合には、反射防止効果を付与する観点から、保護シート９として、λ／４板としての性能を有するシートを用いることが好ましい。通常、λ／４板としての性能とは、入射光の波長の１／４の値を示すことを意味するものであるが、本発明においては厳密に１／４の値を示すものではなく、１／４の値の±１０％の範囲の値を示すものも含むものとする。また、保護シート９がλ／４板としての性能を有する場合、該シートの面内位相差値（Ｒｅ値）の波長分散は、波長が短くなるほどリタデーション値が小さくなる逆分散性能を示すものがより好ましい。
【０１０７】
また、保護シート９の偏光膜８と接する面に、偏光膜との密着性を向上させるためにコロナ処理、プラズマ処理、低圧ＵＶ処理、ケン化処理などの表面処理やアンカー層を形成する方法などの易接着処理を施したり、あるいは易接着層（プライマー層）を設けることができる。なかでもコロナ処理、アンカー層を形成する方法、及びこれらを併用する方法が好ましい。
【０１０８】
（接着剤層）
図３に例示される本発明の前面板２００において、光学積層体１００を構成する被覆層６と、偏光板７を構成する偏光膜８との間に積層される接着剤層１０は、親水性の偏光膜との接着性の観点から、親水性の接着剤からなる接着剤層であることが好ましい。該接着剤層を構成する接着剤としては、公知のＰＶＡ系接着剤が好ましく挙げられる。
接着剤層１０は、光学積層体１００を構成する被覆層６、あるいは偏光板７を構成する偏光膜８のいずれかの側又は両側に接着剤を塗布して形成することができる。接着剤層１０の厚みは、前面板の透明性及び薄型化の観点から、好ましくは０．０１〜５μｍ、より好ましくは０．０５〜３μｍである。
【０１０９】
（接合層）
図４に例示される本発明の前面板２０１において、光学積層体１０１とガラス板１２との間に積層される接合層１１は、粘着性又は接着性を有する層である。接合層１１は、光学積層体１０１とガラス板１２とを接合する観点から、粘着剤又は紫外線硬化型接着剤からなることが好ましい。
当該粘着剤としては、光学積層体とガラス板との接合が可能であれば特に制限はなく、アクリル系粘着剤、ウレタン系粘着剤等を例示できる。
当該紫外線硬化型接着剤としては、光学積層体とガラス板との接合が可能であり、紫外線により硬化しうる接着剤であれば特に制限はなく、アクリル系ＵＶ接着剤、エポキシ系ＵＶ接着剤等を例示できる。
接合層１１の厚みは特に制限されないが、光学積層体とガラス板とを接合する観点、前面板の透明性及び薄型化の観点から、好ましくは１〜２０μｍ、より好ましくは３〜１０μｍである。
【０１１０】
（ガラス板）
図４に例示される本発明の前面板２０１において、ガラス板１２は、周囲光の反射防止、ＦＰＤ装置等の画像表示装置の強度向上及び衝撃破損防止等を目的として用いられる。ガラス板１２は、無色透明でかつ表面平坦性が高く、一般的な画像表示装置に用いられるものであれば特に制限なく用いることができる。ガラス板の厚みは、通常０．２〜３ｍｍの範囲である。
【０１１１】
（前面板の製造方法）
図３に示す本発明の前面板２００は、例えば、上述のようなＰＶＡ系フィルムを一軸延伸する工程、ＰＶＡ系樹脂フィルムを二色性色素で染色して、その二色性色素を吸着させる工程、二色性色素が吸着されたＰＶＡ系フィルムをホウ酸水溶液で処理する工程、ホウ酸水溶液による処理後に水洗する工程、及びこれらの工程が施されて二色性色素が吸着配向された一軸延伸ＰＶＡ系フィルムを偏光膜とし、本発明の光学積層体１００を構成する被覆層６と、偏光板を構成する偏光膜６の面とを貼り合わせる工程を経て製造される。図３に示す前面板のように、偏光板７が保護シート９を有する場合には、偏光膜８の他方の面に保護シート９を貼り合わせる工程をさらに有する。
【０１１２】
次いで、光学積層体１００を構成する被覆層６、あるいは偏光板を構成する偏光膜８のいずれかの側又は両側に接着剤を塗布して接着剤層１０を形成し、該接着剤層１０を介して貼り合わせる。なお保護シート９を用いる場合には、予め偏光膜８と保護シート９とを積層してから、該偏光膜８の他方の面と光学積層体１００とを貼り合わせてもよい。貼り合わせは、ロールラミネーター等により行うことができる。なお、加熱乾燥温度、乾燥時間は接着剤の種類に応じて適宜決定される。
【０１１３】
また、図４に示す本発明の前面板２０１は、例えば、本発明の光学積層体１０１の干渉防止層及び枠印刷層を有する面に、接合層１１を構成する粘着剤又は紫外線硬化型接着剤を塗布して粘着剤又は紫外線硬化型接着剤からなる層を形成する工程、及び当該層にガラス板１２を積層する工程、を経て製造される。接合層１１が紫外線硬化型接着剤により構成される場合には、該紫外線硬化型接着剤からなる層を紫外線硬化させる工程をさらに有する。紫外線照射量等は接着剤の種類に応じて適宜決定される。
【０１１４】
本発明の前面板は、液晶ディスプレイ（ＬＣＤ）、プラズマディスプレイ（ＰＤＰ）、無機及び有機ＥＬディスプレイ、電子ペーパーなどに用いられるディスプレイやタッチパネルなどに好適に用いられる。
【０１１５】
［画像表示装置］
本発明の画像表示装置は、上記の本発明の光学積層体、又は本発明の前面板を有することを特徴とする。このような画像表示装置としては、液晶ディスプレイ（ＬＣＤ）や電子ペーパーなどに用いられるディスプレイなどの非自発光型画像表示装置、あるいはプラズマディスプレイ（ＰＤＰ）、無機及び有機ＥＬディスプレイなどの自発光型画像表示装置などが好ましく挙げられる。
本発明の画像表示装置は、これらの画像表示装置のいずれかの位置に本発明の光学積層体又は前面板を有していれば、その構成に特に制限はなく、例えば液晶ディスプレイにおいて液晶表示素子と光学積層体又は前面板との間に必要に応じて挿入される位相差板などといった、各種画像表示装置に必要に応じて設けられる構成部品を適宜用いることについても制限はない。
【実施例】
【０１１６】
次に、本発明を実施例により、さらに詳細に説明するが、本発明は、この例によってなんら限定されるものではない。
【０１１７】
（評価方法）
（１）干渉縞の評価
実施例及び比較例で得られた光学積層体のハードコート層側から目視で観察し、干渉縞の発生の有無を評価した。目視観察は、一般環境下（蛍光灯下）、及び、暗室にてハードコート層側から三波長型蛍光灯で照らした状態で行った。
◎  暗室にて三波長型蛍光灯で照らした場合にも干渉縞は観察されなかった
○  暗室にて三波長型蛍光灯で照らした場合にわずかに干渉縞が観察された
△  暗室にて三波長型蛍光灯で照らした場合に干渉縞が観察された
×  一般環境下で干渉縞が観察された
【０１１８】
（２）表面反射率（反射Ｙ値）の測定
分光光度計（「ＭＰＣ３１００（型番）」、（株）島津製作所製）を用いて、波長３８０〜７８０ｎｍの範囲において、入射角５°での正反射率を測定した。この正反射率の測定結果を、人間が目で感じる明度として換算するソフトウェア（「ＵＶＰＣ用カラー測定ソフトウェア」、（株）島津製作所製）を用いてＹ値（％）を算出した。
【０１１９】
（３）枠印刷層の透過濃度の測定
実施例及び比較例で得られた光学積層体の枠印刷層について、透過濃度計（「Ｘ−Ｒｉｔｅ  ３６１Ｔ（型番）」、Ｘ−Ｒｉｔｅ社製）を用いて、３ｍｍ径のアパーチャーで、透過濃度を測定した。透過濃度は、枠印刷層の印刷面側を縦横方向にそれぞれ１００ｍｍ間隔で３点測定し、その平均値とした。
【０１２０】
（４）干渉防止層及び枠印刷層の厚みの測定
実施例及び比較例で得られた光学積層体の干渉防止層、枠印刷層について、デジタル厚み計（「デジマチックインジケーターＩＤ−Ｈ０５３０(型番)」、株式会社ミツトヨ製）を用いて厚み測定を行った。各層の厚みは、各層の印刷面上、及び該層近傍の印刷されていない面上を縦横方向に各々１００ｍｍ間隔で３点測定し、印刷面の厚みの平均値と印刷されていない面の厚みの平均値との差をもって、各層の厚みとした。
【０１２１】
実施例１
基材（トリアセチルセルロースフィルム「ＴＤ６０ＵＬ  Ｐ」、厚み：６０μｍ、富士フイルム（株）製）を準備し、該基材の一方の面に、下記のハードコート層用紫外線硬化性樹脂組成物Ａをバーコート法で塗布して未硬化樹脂層を形成し、温度７０℃の熱オーブン中で３０秒間加熱して溶剤のメチルエチルケトンを揮発させてから、紫外線を積算光量が１５０ｍＪ／ｃｍ2となるように照射して、厚み：１０μｍ（ＳＴＥＭ断面観察による）のハードコート層を形成した。さらに、形成したハードコート層の上に、下記組成の低屈折率層用樹脂組成物Ａを、乾燥（７０℃×１分）後の膜厚が０．１μｍとなるように塗布した。そして、紫外線照射装置（フュージョンＵＶシステムジャパン株式会社製、光源Ｈバルブ）を用いて、紫外線を積算光量が２００ｍＪ／ｃｍ2となるように照射して硬化させ、低屈折率層を形成した。低屈折率層の膜厚の調整は、反射率の極小値が波長５５０ｎｍ付近になるように行った。
次いで、該基材の反対面に、２液硬化性を有する下記の干渉防止層用樹脂組成物Ａをグラビア印刷法により１回刷りし、温度７０℃の熱オーブン中で６０秒間加熱して乾燥させて、厚み：１μｍ、幅：２０ｍｍの干渉防止層を形成した。次に、２液硬化性を有する下記の黒色の枠印刷層用樹脂組成物Ａをグラビア印刷法により３回刷りし、温度７０℃の熱オーブン中で６０秒間加熱して乾燥させて、厚み：３μｍ、幅：２０ｍｍの枠印刷層を形成した。さらに、これを４０℃のオーブン中で２４時間加熱処理を行い、干渉防止層及び枠印刷層を硬化させた。
得られた光学積層体について、上記の評価を行った。評価結果を表１に示す。
【０１２２】
＜ハードコート層用紫外線硬化性樹脂組成物Ａ＞
１０官能ウレタンアクリレート（「ＵＶ１７００Ｂ（商品名）」、日本合成工業株式会社製、重量平均分子量：２０００）：５０質量部
３官能ポリエステルアクリレート系オリゴマー（「Ｍ９０５０（商品名）」、東亞合成株式会社製、重量平均分子量：４００〜４３０）：５０質量部
光重合開始剤（「イルガキュア１８４（商品名）」、ＢＡＳＦ社製）：４質量部
メチルエチルケトン：１００質量部
レベリング剤（「Ｆ４７７（型番）」、ＤＩＣ株式会社製、ノニオン性含フッ素基・親水性基・親油性基含有オリゴマー）：０．２質量部
【０１２３】
＜低屈折率層用樹脂組成物Ａ＞
中空状シリカ微粒子（平均粒径：６０ｎｍ、日揮触媒化成（株）製）：１２０質量部
ペンタエリスリトールトリアクリレート（ＰＥＴＡ、日本化薬（株）製）：１００質量部
光重合開始剤（「イルガキュア１２７」（商品名）、ＢＡＳＦ社製）：７質量部
変性シリコーンオイル（「Ｘ２２１６４Ｅ（商品名）」、信越化学工業（株）製）：５質量部
溶剤：（メチルイソブチルケトン）：７０００質量部
溶剤：（プロピレングリコールモノメチルエーテルアセテート）：８００質量部
【０１２４】
＜干渉防止層用樹脂組成物Ａ＞
ウレタン樹脂Ａ（重量平均分子量：５００００）：２０質量部
シリカ微粒子（「オルガノシリカゾルＭＥＫ−ＳＴ−ＺＬ（商品名）」、日産化学工業（株）製、固形分濃度；３０質量％、平均粒径：８５ｎｍ）：１質量部
ポリイソシアネート硬化剤（「ラミックＢハードナー（商品名）」、大日精化工業株式会社製）：１質量部
溶剤：（メチルエチルケトン／トルエン／イソプロピルアルコール＝４／４／２）：７８質量部
【０１２５】
＜枠印刷層用樹脂組成物Ａ＞
ウレタン樹脂Ａ（重量平均分子量：５００００）：１３質量部
カーボンブラック（平均一次粒径：２０ｎｍ）：１３質量部
シリカ微粒子（「オルガノシリカゾルＭＥＫ−ＳＴ−ＺＬ（商品名）」、日産化学工業（株）製、固形分濃度；３０質量％、平均粒径：８５ｎｍ）：１質量部
ポリイソシアネート硬化剤（「ラミックＢハードナー（商品名）」、大日精化工業株式会社製）：２質量部
溶剤：（メチルエチルケトン／トルエン／イソプロピルアルコール＝４／４／２）：７１質量部
【０１２６】
実施例２
実施例１において、干渉防止層用樹脂組成物Ａを下記の干渉防止層用樹脂組成物Ｂとした以外は、実施例１と同様にして光学積層体を得た。得られた光学積層体について、上記の評価を行った。評価結果を表１に示す。
＜干渉防止層用樹脂組成物Ｂ＞
ウレタン樹脂Ａ（重量平均分子量：５００００）：２０質量部
カーボンブラック（平均一次粒径：２０ｎｍ）：１質量部
シリカ微粒子（「オルガノシリカゾルＭＥＫ−ＳＴ−ＺＬ（商品名）」、日産化学工業（株）製、固形分濃度；３０質量％、平均粒径：８５ｎｍ）：１質量部
ポリイソシアネート硬化剤（「ラミックＢハードナー（商品名）」、大日精化工業株式会社製）：１質量部
溶剤：（メチルエチルケトン／トルエン／イソプロピルアルコール＝４／４／２）：７７質量部
【０１２７】
実施例３
実施例１において、干渉防止層用樹脂組成物Ａを下記の干渉防止層用樹脂組成物Ｃとした以外は、実施例１と同様にして光学積層体を得た。得られた光学積層体について、上記の評価を行った。評価結果を表１に示す。
＜干渉防止層用樹脂組成物Ｃ＞
ウレタン樹脂Ａ（重量平均分子量：５００００）：１９．５質量部
カーボンブラック（平均一次粒径：２０ｎｍ）：３．５質量部
シリカ微粒子（「オルガノシリカゾルＭＥＫ−ＳＴ−ＺＬ（商品名）」、日産化学工業（株）製、固形分濃度；３０質量％、平均粒径：８５ｎｍ）：１質量部
ポリイソシアネート硬化剤（「ラミックＢハードナー（商品名）」、大日精化工業株式会社製）：１質量部
溶剤：（メチルエチルケトン／トルエン／イソプロピルアルコール＝４／４／２）：７５質量部
【０１２８】
実施例４
実施例１において、干渉防止層形成用樹脂組成物Ａを下記の干渉防止層形成用樹脂組成物Ｄとした以外は、実施例１と同様にして光学積層体を得た。得られた光学積層体について、上記の評価を行った。評価結果を表１に示す。
＜干渉防止層用樹脂組成物Ｄ＞
ウレタン樹脂Ａ（重量平均分子量：５００００）：２１質量部
ポリイソシアネート硬化剤（「ラミックＢハードナー（商品名）」、大日精化工業株式会社製）：１質量部
溶剤：（メチルエチルケトン／トルエン／イソプロピルアルコール＝４／４／２）：７８質量部
【０１２９】
実施例５
実施例１において、基材をアクリル樹脂基材（メチルメタクリレート−メチルアクリレート共重合体、厚み：４０μｍ）とした以外は、実施例１と同様にして光学積層体を得た。得られた光学積層体について、上記の評価を行った。評価結果を表１に示す。
【０１３０】
実施例６
実施例１において、基材をポリエチレンテレフタレート基材（「Ｕ４０３（品番）」、東レ株式会社製、厚み：１００μｍ）とした以外は、実施例１と同様にして光学積層体を得た。得られた光学積層体について、上記の評価を行った。評価結果を表１に示す。
【０１３１】
比較例１
実施例１において、干渉防止層を設けなかった以外は、実施例１と同様にして光学積層体を得た。得られた光学積層体について、上記の評価を行った。評価結果を表１に示す。
【０１３２】
比較例２
実施例５において、干渉防止層を設けなかった以外は、実施例５と同様にして光学積層体を得た。得られた光学積層体について、上記の評価を行った。評価結果を表１に示す。
【０１３３】
比較例３
比較例１において、枠印刷層をグラビア印刷法で６回刷りして形成したこと以外は、比較例１と同様にして光学積層体を得た。得られた光学積層体について、上記の評価を行った。評価結果を表１に示す。
【０１３４】
【表１】
2015118280.tif 000006
【０１３５】
実施例の光学積層体は、干渉縞の発生が抑制され、かつ光学積層体のハードコート層側の面で観測される表面反射率も低いことが確認された。特に、干渉防止層用樹脂組成物に微粒子を含む場合には干渉縞発生の抑制に優れていた（実施例１〜３、５〜６）。一方、干渉防止層を設けなかった比較例１及び２、並びに枠印刷層の隠蔽性を高めた比較例３の光学積層体においても、目視観察で干渉縞の発生が認められ、かつ表面反射率も高いものであった。
【産業上の利用可能性】
【０１３６】
本発明の光学積層体を画像表示装置に適用すると、干渉縞の発生を抑制し、かつ光学積層体表面においても反射を低減できるので、視認性に優れる画像表示装置を提供できる。本発明の光学積層体は、液晶ディスプレイ（ＬＣＤ）、プラズマディスプレイ（ＰＤＰ）、無機及び有機ＥＬディスプレイ、電子ペーパーなどに用いられるディスプレイやタッチパネルなどに好適に用いられる。
【符号の説明】
【０１３７】
１      基材
２      干渉防止層
３      枠印刷層
４      ハードコート層
５      低屈折率層
６      被覆層
７      偏光板
８      偏光膜
９      保護シート
１０    接着剤層
１１    接合層
１２    ガラス板
１００、１０１  光学積層体
２００、２０１  前面板
【図１】
2015118280.tif 000007
【図２】
2015118280.tif 000008
【図３】
2015118280.tif 000009
【図４】
2015118280.tif 000010